(57)【要約】【課題】  可視光の吸収率が低いと共に３００〜４０５ｎｍの波長域の紫外線の大部分をカットすることができ、また黄味の発生や紫外線吸収剤のブリードアウトが抑制され、更に耐久性・耐候性の高い塗膜を形成した塗膜付き基材を提供する。【解決手段】  基材４の表面に、バインダーとなる透光性樹脂に紫外線吸収剤を分散して得られた基層１と、透光性樹脂から形成され基層１の外側に積層されるコート層２とを備える塗膜３を設ける。基層１やコート層２の透光性樹脂は、ベンゾトリアゾール系紫外線吸収基を分子骨格に有するものであることが好ましく、また基層中に分散して含まれる紫外線吸収剤は、ベンゾトリアゾール系化合物及びヒドロキシフェニルトリアジン系化合物から選ばれる少なくとも１種、あるいはクロル基を有するベンゾトリアゾール系化合物及びトリスレゾルシノールトリアジン系化合物から選ばれる少なくとも１種であることが好ましい。【選択図】  図１
2006335041.tif 000002
【特許請求の範囲】
【請求項１】
基材の表面に、バインダーとなる透光性樹脂に紫外線吸収剤を分散して得られた基層と、透光性樹脂から形成され基層の外側に積層されるコート層とを備える塗膜を設けて成ることを特徴とする塗膜付き基材。
【請求項２】
基層のバインダーとなる透光性樹脂が、ベンゾトリアゾール系紫外線吸収基を分子骨格に有するものであることを特徴とする請求項１に記載の塗膜付き基材。
【請求項３】
基層中に分散して含まれる紫外線吸収剤が、ベンゾトリアゾール系化合物及びヒドロキシフェニルトリアジン系化合物から選ばれる少なくとも１種であることを特徴とする請求項１又は２に記載の塗膜付き基材。
【請求項４】
基層中に分散して含まれる紫外線吸収剤が、クロル基を有するベンゾトリアゾール系化合物及びトリスレゾルシノールトリアジン系化合物から選ばれる少なくとも１種であることを特徴とする請求項１又は２に記載の塗膜付き基材。
【請求項５】
基層中に分散される紫外線吸収剤の含有量が、塗膜１ｃｍ３当り０．０５〜１０．０ｇの範囲になるように設定することを特徴とする請求項１乃至４のいずれかに記載の塗膜付き基材。
【請求項６】
コート層を形成する透光性樹脂が、ベンゾトリアゾール系紫外線吸収基を分子骨格に有するものであることを特徴とする請求項１乃至５のいずれかに記載の塗膜付き基材。
【請求項７】
上記透光性樹脂が、アクリル樹脂、アルキド樹脂、ポリカーボネート樹脂、ポリウレタン樹脂、エポキシ樹脂、メラミン樹脂、ジエチレングリコールビスアリルカーボネート樹脂、アクリロニトリル−スチレン共重合体、メチルメタクリレート−スチレン共重合体、ポリエチレン樹脂、ポリスチレン樹脂、オレフィン樹脂、及びこれらを主成分とするアロイ材料から選ばれる少なくとも一種の樹脂であることを特徴とする請求項１乃至６のいずれかに記載の塗膜付き基材。
【請求項８】
基層とコート層の少なくとも一方に、酸化亜鉛、酸化チタン、酸化セリウム及び酸化鉄から選択される少なくとも一種の無機微粒子を含有することを特徴とする請求項１乃至７のいずれかに記載の塗膜付き基材。
【請求項９】
無機微粒子の含有量が、塗膜１ｃｍ３当り０．００５〜０．５ｇの範囲になるように設定することを特徴とする請求項８に記載の塗膜付き基材。
【請求項１０】
基層の膜厚が２〜５０μｍであり、コート層の膜厚が５〜７０μｍであることを特徴とする請求項１乃至９のいずれかに記載の塗膜付き基材。
【請求項１１】
バインダーとなる透光性樹脂とイソシアネートと紫外線吸収剤を含有する基層用の塗料組成物を基材の上に塗布・硬化することによって基層を作製し、透光性樹脂とイソシアネートを含有するコート層用の塗料組成物を基層の上に塗布・硬化してコート層を作製することによって、基層とコート層を有する塗膜を基材の表面に積層することを特徴とする塗膜付き基材の製造方法。
【請求項１２】
基層用の塗料組成物の透光性樹脂は、ベンゾトリアゾール系紫外線吸収基を分子骨格に有するものであることを特徴とする請求項１１に記載の塗膜付き基材の製造方法。
【請求項１３】
基層用の塗料組成物の紫外線吸収剤は、ベンゾトリアゾール系化合物及びヒドロキシフェニルトリアジン系化合物から選ばれる少なくとも１種であることを特徴とする請求項１１又は１２に記載の塗膜付き基材の製造方法。
【請求項１４】
基層用の塗料組成物の紫外線吸収剤は、クロル基を有するベンゾトリアゾール系化合物及びトリスレゾルシノールトリアジン系化合物から選ばれる少なくとも１種であることを特徴とする請求項１１又は１２に記載の塗膜付き基材の製造方法。
【請求項１５】
基層用の塗料組成物中の紫外線吸収剤の含有量が、塗膜１ｃｍ３当り０．０５〜１０．０ｇの範囲であることを特徴とする請求項１１乃至１４のいずれかに記載の塗膜付き基材の製造方法。
【請求項１６】
コート層用の樹脂組成物の透光性樹脂は、ベンゾトリアゾール系紫外線吸収基を分子骨格に有するものであることを特徴とする請求項１１乃至１５のいずれかに記載の塗膜付き基材の製造方法。
【請求項１７】
基層用の塗料組成物とコート層用の樹脂組成物の少なくとも一方に、シランカップリング剤を含有することを特徴とする請求項１１乃至１６のいずれかに記載の塗膜付き基材の製造方法。
【請求項１８】
請求項１乃至１０のいずれかに記載の塗膜付き基材を用いて作製した透光部材を具備して成ることを特徴とする照明器具。
【請求項１９】
請求項１乃至１０のいずれかに記載の塗膜付き基材を用いて作製した透光部材を外郭として備える光源を具備して成ることを特徴とする照明器具。
【請求項２０】
請求項１乃至１０のいずれかに記載の塗膜付き基材を用いて作製した反射部材を具備して成ることを特徴とする照明器具。
【請求項２１】
請求項１乃至１０のいずれかに記載の塗膜付き基材を用いて作製した透光部材を外郭として備えて成ることを特徴とするランプ。
【発明の詳細な説明】
【技術分野】
【０００１】
本発明は、紫外線の透過を抑制すると共に可視光の透過性が十分に維持された塗膜を形成した塗膜付き基材、この塗膜付き基材の製造方法、この塗膜付き基材を用いて作製した照明器具及びランプに関するものである。
【背景技術】
【０００２】
従来、透明バインダ等に無機系微粉末や有機系紫外線吸収剤を混合して得られる塗料を塗装した基材で照明器具のカバー等を作製することによって、光源からでる紫外線をカットし、照明器具へ虫が誘引されることを抑制することが試みられている。このような場合、照明器具としての性能に影響を与えることなく、虫の誘引を十分に抑制するためには、塗膜付き基材の塗膜として、（１）黄味がない、（２）３００〜４０５ｎｍの波長域の紫外線光の大部分をカットする、（３）耐久性・耐候性に優れる、（４）可視光域（特に波長５５５ｎｍ付近）の光の透過率が高い、等の条件が要求される。
【０００３】
ここで、従来、上記のような塗膜を形成する塗料として、特許文献１では、粒径が０．１μｍ以下の酸化亜鉛微粉末を結合剤中に分散した窓ガラス用塗料が開示されている。また特許文献２には、ベンゾフェノン系紫外線吸収剤を含む窓ガラス用塗料が開示されている。また、特許文献３には、ヒンダードアミン系光安定基を有するアクリル樹脂、シランカップリング剤、そして無黄変タイプのポリイソシアネートを配合した超耐候性塗料組成物が開示されている。
【特許文献１】特開平０５−０９６９４８号公報
【特許文献２】特開昭６１−１３８６６４号公報
【特許文献３】特許第３５１６８３３号公報
【発明の開示】
【発明が解決しようとする課題】
【０００４】
しかし、上記の特許文献１のように無機系微粉末を混合するだけでは、塗膜に黄味が生じたり、可視光の透過率が低くなってしまうといった問題があり、また特許文献２のようにベンゾフェノン系紫外線吸収剤を含有させるだけでは、長波長紫外線の吸収能が不足し、また耐久性や耐光性が十分に得られず、また紫外線吸収剤のブリードアウトにより吸収性能が低下してしまうといった問題があった。
【０００５】
また、樹脂と紫外線吸収剤とを共重合させ、樹脂骨格に紫外線吸収基を組み込んだ紫外線吸収樹脂を用いることも考えられるが、これは紫外線吸収剤のブリードアウトを防止することはできるものの、樹脂中に組み込める紫外線吸収基の量が制限されてしまうために、特に波長３７０〜４０５ｎｍ程度の長波長紫外線に対する十分な吸収能を付与することは困難であった。
【０００６】
本発明は上記の点に鑑みてなされたものであり、可視光の吸収率が低いと共に３００〜４０５ｎｍの波長域の紫外線の大部分をカットすることができ、また、黄味の発生や紫外線吸収剤のブリードアウトが抑制され、更に耐久性・耐候性の高い塗膜を形成した塗膜付き基材及びその製造方法を提供することを目的とするものであり、またこの塗膜付き基材を用いて作製した照明器具及びランプを提供することを目的とするものである。
【課題を解決するための手段】
【０００７】
本発明に係る塗膜付き基材は、基材の表面に、バインダーとなる透光性樹脂に紫外線吸収剤を分散して得られた基層と、透光性樹脂から形成され基層の外側に積層されるコート層とを備える塗膜を設けて成ることを特徴とするものである。
【０００８】
そして基層のバインダーとなる透光性樹脂は、ベンゾトリアゾール系紫外線吸収基を分子骨格に有するものであることが好ましく、また基層中に分散して含まれる紫外線吸収剤は、ベンゾトリアゾール系化合物及びヒドロキシフェニルトリアジン系化合物から選ばれる少なくとも１種であること、あるいはクロル基を有するベンゾトリアゾール系化合物及びトリスレゾルシノールトリアジン系化合物から選ばれる少なくとも１種であることが好ましい。
【０００９】
本発明において塗膜の基層に使用する樹脂は透光性であることが必須であり、分子骨格中にベンゾトリアゾール系紫外線吸収基を含む透光性樹脂を使用することにより、基層に分散させる紫外線吸収剤の使用量を抑制することができる。また、このベンゾトリアゾール系紫外線吸収基を分子骨格に含む透光性樹脂は高い紫外線吸収性を有し、且つベンゾトリアゾール系化合物及びヒドロキシフェニルトリアジン系化合物から選ばれる、あるいはクロル基を有するベンゾトリアゾール系化合物及びトリスレゾルシノールトリアジン系化合物から選ばれる紫外線吸収剤を併用することによって、更に高い紫外線吸収能が付与されると共に、長波長の紫外線についても十分な吸収能を確保することができ、これにより塗膜は３００〜３８０ｎｍの波長域において優れた紫外線吸収能を有すると共に、３７０〜４０５ｎｍの長波長紫外線についても十分に高い吸収能を有する。また、この塗膜中に含有されるベンゾトリアゾール系紫外線吸収基や紫外線吸収剤の４０５〜４５０ｎｍの波長域における光の吸収性は低い。このためこの塗膜を透過する光には黄味が発生しないものである。また、この紫外線吸収剤は樹脂との相溶性が良く、且つその分子骨格中にベンゾトリアゾール系紫外線吸収基を含む透光性樹脂を用いた場合においては、樹脂骨格に含まれた紫外線吸収基の存在によって紫外線吸収剤の相溶性が更に向上していることから、紫外線吸収剤が安定化し、紫外線吸収剤の分解や塗膜中からの抜けが発生しにくくなり、これにより塗膜の耐久性・耐光性が優れるものとなる。
【００１０】
また、本発明において塗膜のコート層は透光性樹脂からなることを必須とするものである。より好ましくはベンゾトリアゾール系紫外線吸収基を分子骨格に含む透光性樹脂を使用することにより、透明性を損なわず且つ紫外線吸収能を保持した状態で、基層に分散している紫外線吸収剤の塗膜表面への析出及び紫外線吸収剤の塗膜中からの抜けを防止することができる。また更にベンゾトリアゾール系紫外線吸収基を分子骨格に含む透光性樹脂を使用することにより、コート層にも紫外線吸収性能を保持させることが可能となり、その結果として塗膜の耐久性及びタック性向上を図ることができる。
【００１１】
また本発明において、基層中に分散される紫外線吸収剤の含有量は、塗膜１ｃｍ３当り０．０５〜１０．０ｇの範囲になるように設定することが好ましい。紫外線吸収剤の含有量が塗膜１ｃｍ３に対して０．０５ｇ未満であると、３７０〜４０５ｎｍの波長領域の紫外線吸収能が不十分になり、逆に１０．０ｇを超えると、基層中の紫外線吸収剤の量が多すぎて、成膜性が低下する。
【００１２】
また本発明において、基層とコート層の少なくとも一方に、酸化亜鉛、酸化チタン、酸化セリウム及び酸化鉄から選択される少なくとも一種の無機微粒子を含有することが好ましく、塗膜の紫外線吸収能をさらに向上させることができるものである。無機微粒子の含有量は、塗膜１ｃｍ３当り０．００５〜０．５ｇの範囲になるように設定することが好ましい。この範囲に満たないと可視光が透過し過ぎ、またこの範囲を超えると可視光が透過しにくくなる。
【００１３】
また、本発明において、基層の膜厚が２〜５０μｍであり、コート層の膜厚が５〜７０μｍであることが好ましい。基層の膜厚が２μｍ未満であると、透光性樹脂中に存在する紫外線吸収剤量が少なすぎて、所望の光学特性を得ることが難しくなり、逆に５０μｍを超えると、１回の塗装で製膜することが難しくなって、生産性が悪くなるおそれがある。またコート層の膜厚が５μｍ未満であると、基層中の紫外線吸収剤の抜けや紫外線吸収剤の塗膜表面への析出を防ぐのが不十分になって、コート層としての役割が十分でなくなり、逆に膜厚が７０μｍを超えると、１回の塗布で製膜することが難しくなって、生産性が悪くなるおそれがある。
【００１４】
また上記の基層やコート層の透光性樹脂は、アクリル樹脂、アルキド樹脂、ポリカーボネート樹脂、ポリウレタン樹脂、エポキシ樹脂、メラミン樹脂、ジエチレングリコールビスアリルカーボネート樹脂、アクリロニトリル−スチレン共重合体、メチルメタクリレート−スチレン共重合体、ポリエチレン樹脂、ポリスチレン樹脂、オレフィン樹脂、及びこれらを主成分とするアロイ材料から選ばれるものが好ましく、これらは透光性が高いので、特に照明器具に好適に用いられるものである。これらの中でも、耐久性に優れるものとして、アクリル樹脂、アルキド樹脂、メラミン樹脂、及びこれらのアロイが特に好ましい。
【００１５】
本発明に係る塗膜付き基材の製造方法は、バインダーとなる透光性樹脂とイソシアネートと紫外線吸収剤を含有する基層用の塗料組成物を基材の上に塗布・硬化することによって基層を作製し、透光性樹脂とイソシアネートを含有するコート層用の塗料組成物を基層の上に塗布・硬化してコート層を作製することによって、基層とコート層を有する塗膜を基材の表面に積層することを特徴とするものである。
【００１６】
このように製造して得られる塗膜付き基材において、塗膜は基層とコート層の２層構造となっており、これにより、基材を透過し、又は基材にて反射される光から３００〜４０５ｎｍの波長域における紫外線の大部分をカットすることができると共に、可視光は殆ど吸収せず、紫外線によって虫が誘引されないようにすることができるものであり、また上記のように塗膜は黄味が発生しにくく、さらに紫外線吸収剤の塗膜表面への析出や塗膜からの抜けも発生しにくく、更に高い耐久性や耐候性を備えるものである。そして、基層用の塗料組成物や、コート層用の塗料組成物にはイソシアネートを含有するので、これらの塗料組成物の長期保存性や取り扱い性が向上するものである。
【００１７】
また基層用の塗料組成物やコート層用の樹脂組成物には、シランカップリング剤を含有することが好ましく、塗膜の密着性を向上することができると共に、塗膜の耐アルカリ性や耐煮沸性等を向上して耐久性をさらに向上することが可能になるものである。
【００１８】
本発明に係る照明器具は、上記の塗膜付き基材を用いて作製した透光部材を具備することを特徴とするものである。
【００１９】
これにより、照明器具の光源から発せられる光が塗膜を形成した透光部材を通過する際に、３００〜４０５ｎｍの波長域における紫外線の大部分がカットされると共に、可視光は通過することとなって、紫外線によって虫が誘引されないようにすることができるものであり、また塗膜は黄味が発生しにくく、さらに紫外線吸収剤の塗膜表面への析出や抜けも発生しにくく、高い耐久性や耐候性を備えるものである。
【００２０】
また本発明に係る他の照明器具は、上記の塗膜付き基材を用いて作製した透光部材を外郭として備える光源を具備したことを特徴とするものである。
【００２１】
これにより、照明器具の光源から発せられる光が塗膜を形成した外郭を通過する際に、３００〜４０５ｎｍの波長域における紫外線の大部分がカットされると共に、可視光は通過することとなって、紫外線によって虫が誘引されないようにすることができるものであり、また塗膜は黄味が発生しにくく、さらに紫外線吸収剤の塗膜表面への析出や抜けも発生しにくく、高い耐久性や耐候性を備えるものである。
【００２２】
また本発明に係る更に他の照明器具は、上記の塗膜付き基材を用いて作製した反射部材を具備したことを特徴とするものである。
【００２３】
これにより、照明器具の光源から発せられる光が塗膜を形成した反射部材にて反射される際に、３００〜４０５ｎｍの波長域における紫外線の大部分がカットされると共に、可視光は通過することとなって、紫外線によって虫が誘引されないようにすることができるものであり、また塗膜は黄味が発生しにくく、さらに紫外線吸収剤の塗膜表面への析出や抜けも発生しにくく、高い耐久性や耐候性を備えるものである。
【００２４】
本発明に係るランプは、上記の塗膜付き基材を用いて作製した透光部材を外郭として備えることを特徴とするものである。
【００２５】
これにより、ランプから発せられる光が塗膜を形成した外郭を通過する際に、３００〜４０５ｎｍの波長域における紫外線の大部分がカットされると共に、可視光は通過することとなって、紫外線によって虫が誘引されないようにすることができるものであり、また塗膜は黄味が発生しにくく、さらに紫外線吸収剤の塗膜表面への析出や抜けも発生しにくく、高い耐久性や耐候性を備えるものである。
【発明の効果】
【００２６】
本発明によれば、可視光の吸収率が低いと共に３００〜４０５ｎｍの波長域の紫外線の大部分をカットすることができるものであり、紫外線によって虫が誘引されないようにすることができ、且つ可視光は透過させることができるものである。また、塗膜は黄味が発生し難く、紫外線吸収剤の塗膜表面への析出や抜けも発生し難く、高い耐久性や耐候性を備えるものである。
【発明を実施するための最良の形態】
【００２７】
以下、本発明を実施するための最良の形態を説明する。
【００２８】
木発明に係る塗膜付き基材は、バインダーとなる透光性樹脂と紫外線吸収剤を含有する基層用の塗料組成物を基材の表面に塗布・硬化して基層を形成し、さらに透光性樹脂を含有するコート層用の塗料組成物を基層の表面に塗布・硬化してコート層を形成することによって、基層とコート層からなる塗膜を基材の表面に積層して作製されるものであり、基層は透光性樹脂と紫外線吸収剤とを必須成分として含有し、コート層は透光性樹脂を必須成分として含有するものである。
【００２９】
上記の基層用の塗料組成物やコート層用の塗料組成物に含有される透光性樹脂としては、適宜のものが用いられるが、特にアクリル樹脂（イソシアネート硬化性アクリル樹脂を含む）、アルキド樹脂、ポリカーボネート樹脂、ポリウレタン樹脂、エポキシ樹脂、メラミン樹脂、ジエチレングリコールビスアリルカーボネート樹脂、アクリロニトリル−スチレン共重合体、メチルメタクリレート−スチレン共重合体、ポリエチレン樹脂、ポリスチレン樹脂、オレフィン樹脂、及びこれらを主成分とするアロイ材料等を用いることが好ましく、これらのうち一種を単独で用いる他、二種以上を併用することもできる。これらの中でも、耐久性に優れるものとして、アクリル樹脂、アルキド樹脂、メラミン樹脂、及びこれらのアロイが特に好ましい。
【００３０】
また透光性樹脂としては、その分子骨格中にベンゾトリアゾール系紫外線吸収基を有するものを用いることもできる。このようなベンゾトリアゾール系紫外線吸収基を骨格に含む透光性樹脂としては、具体的にはアクリル樹脂にベンゾトリアゾール系紫外線吸収基を導入したものを挙げることができ、例えば２−［２’−ヒドロキシ−５’−（メタクリロイルオキシメチル）フェニル］−２Ｈ−ベンゾトリアゾール、２−［２’−ヒドロキシ−５’−（メタクリロイルオキシエチル）フェニル］−２Ｈ−ベンゾトリアゾール、２−［２’−ヒドロキシ−５’−（メタクリロイルオキシプロピル）フェニル］−２Ｈ−ベンゾトリアゾール等のベンゾトリアゾールと、シクロヘキシル（メタ）アクリレート、メチルシクロヘキシル（メタ）アクリレート、ｔ−ブチルシクロヘキシル（メタアクリレート）等の不飽和単量体との共重合体を挙げることができる。
【００３１】
また、基層用の塗料組成物に含有される紫外線吸収剤としては、ベンゾトリアゾール系化合物、ヒドロキシフェニルトリアジン系化合物、トリスレゾルシノールトリアジン系化合物を挙げることができる。
【００３２】
ベンゾトリアゾール系化合物としては、２−（２−ヒドロキシ−５−ｔ−ブチルフェニル）−２Ｈ−ベンゾトリアゾール（例えばチバ・スペシャルティ・ケミカル社製の商品名「チヌビンＰＳ」）、２−（２Ｈ−ベンゾトリアゾール−２−イル）−４，６−ジ−ｔ−ペンチルフェノール（例えばチバ・スペシャルティ・ケミカル社製の商品名「チヌビン３２８」）、２−（２Ｈ−ベンゾトリアゾール−２−イル）−４，６−ビス（１−メチル−１−フェニルエチル）フェノール、α−［３−［３−（２Ｈ−ベンゾトリアゾール−２−イル）−５−（１，１−ジメチルエチル）−４−ヒドロキシフェニル］−１−オキソプロピル］−ω−ヒドロキシポリ（オキソ−１，２−エタンジイル）（例えばチバ・スペシャルティ・ケミカル社製の商品名「チヌビン１１３０」）等を挙げることができる。
【００３３】
またベンゾトリアゾール系化合物としては、クロル基を有するものも挙げられる。このようなクロル基を有するベンゾトリアゾール系化合物としては、具体的には、オクチル−３−［３−ｔ−ブチル−４−ヒドロキシ５−（５−クロロ−２Ｈ−ベンゾトリアゾール−２−イル）フェニル］プロピオネート（例えばチバ・スペシャルティ・ケミカル社製の商品名「チヌビン１０９」）、２−［５−クロロ（２Ｈ）−ベンゾトリアゾール−２−イル］−４−メチル−６−（ｔ−ブチル）フェノール（例えばチバ・スペシャルティ・ケミカル社製の商品名「チヌビン３２６」）、２，４−ジ−ｔ−ブチル−６−（５−クロロベンゾトリアゾール−２−イル）フェノール（例えばチバ・スペシャルティ・ケミカル社製の商品名「チヌビン３２７」）等を挙げることができる。
【００３４】
また、ヒドロキシフェニルトリアジン系化合物としては、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジン、２，４−ビス（２，４−ジメチルフェニル）−６−（２−ヒドロキシ−４−イソ−オクチルフェニル）−ｓ−トリアジン等を挙げることができる。市販品としては、チバ・スペシャルティ・ケミカル社製の商品名「チヌビン４００」（２−［４−［（２−ヒドロキシ−３−ドデシルオキシプロピル）オキシ］−２−ヒドロキシフェニル］−４，６−ビス（２，４−ジメチルフェニル）−１，３，５−トリアジンと、２−［４−［（２−ヒドロキシ−３−トリデシルオキシプロピル）オキシ］−２−ヒドロキシフェニル］−４，６−ビス（４，６−ビス（２，４−ジメチルフェニル）−１，３，５−トリアジンとの混合物）、「チヌビン４１１Ｌ」（２，４−ビス（２，４−ジメチルフェニル）−６−（２−ヒドロキシ−４−イソ−オクチルフェニル）−ｓ−トリアジン）等を挙げることができる。
【００３５】
さらにトリスレゾルシノールトリアジン系化合物としては、イソオクチル置換トリスレゾルシノールトリアジン（例えばチバ・スペシャルティ・ケミカル社製の商品名「ＣＧＬ７７７」）、ｔ−ブチル置換トリスレゾルシノールトリアジン、クミル置換トリスレゾルシノールトリアジン等を挙げることができる。
【００３６】
また塗料組成物には必要に応じて有機溶剤が含有される。有機溶剤としては、キシレン、トルエン、ベンゼン、エチルベンゼン、ソルベントナフサ等の芳香族炭化水素；酢酸エチル、酢酸プロピル、酢酸ブチル等のエステル系有機溶剤；エタノール、イソプロピルアルコール、ｎ−プロパノール、ｎ−ブタノール、ｎ−ペンタノール、ｎ−ヘキサノール等のアルコール系有機溶剤などを挙げることができる。
【００３７】
そして、好ましい実施形態においては、基層用の塗料組成物は、透光性樹脂と、より好ましくはベンゾトリアゾール系紫外線吸収基を分子骨格に含む透光性樹脂と、ベンゾトリアゾール系化合物及びヒドロキシフェニルトリアジン系化合物から選ばれる少なくとも一種の紫外線吸収剤とを含有するものである。
【００３８】
この実施形態のように、塗膜の基層を形成する透光性樹脂がその分子骨格中にベンゾトリアゾール系紫外線吸収基を含むものであると、紫外線吸収剤の使用量を抑制して塗膜からの紫外線吸収剤のブリードアウトを抑制することができるものである。またこのベンゾトリアゾール系紫外線吸収基を分子骨格に含む透光性樹脂は３００〜４０５ｎｍの波長域において高い紫外線吸収性を有するものであり、且つベンゾトリアゾール系化合物及びヒドロキシフェニルトリアジン系化合物から選ばれる少なくとも一種の紫外線吸収剤を併用することから、更に高い紫外線吸収能が付与されると共に長波長の紫外線についても十分な吸収能を確保することができ、これにより、塗膜の基層は３００〜３８０ｎｍの波長域において優れた紫外線吸収能を有すると共に、３７０〜４０５ｎｍの長波長紫外線についても十分に高い吸収能を有するものである。さらにベンゾトリアゾール系紫外線吸収基や、ベンゾトリアゾール系化合物、ヒドロキシフェニルトリアジン系化合物などの紫外線吸収剤は、４０５〜４５０ｎｍの波長域における光の吸収性が低いものである。
【００３９】
また、コート層において、分子骨格中にベンゾトリアゾール系紫外線吸収基を含む透光性樹脂を使用することにより、コート層で３００〜４０５ｎｍの波長域において高い紫外線吸収性を有するうえに、コート層の膜厚を上記のように５〜７０μｍに調整することによって、基層からの紫外線吸収剤の塗膜表面への析出及び塗膜からの紫外線吸収剤の抜けを防止することができ、塗膜の耐久性及び耐光性を向上させることができるものである。
【００４０】
そしてこのように基層及びコート層からなる塗膜は、３００〜３８０ｎｍの波長域において優れた紫外線吸収能を有すると共に、３７０〜４０５ｎｍの長波長紫外線についても十分に高い吸収能を有するものであり、しかも４０５〜４５０ｎｍの波長域における光の吸収性が低いものであることから、塗膜を透過する光には黄味が発生しないようになるものである。また、上記の紫外線吸収剤は基層に使用されている透光性樹脂と相溶性が良く、且つ樹脂骨格に含まれた紫外線吸収基の存在によって更に相溶性が向上しているので、紫外線吸収剤が安定化し、紫外線吸収剤の分解や塗膜中からの抜けが発生しにくくなっており、更に基層の上にコート層が設けられているために、所望の光学特性を保持した状態で塗膜の耐久性・耐光性がさらに優れたものになるものである。
【００４１】
ここで、基層及びコート層の塗料組成物中における上記のベンゾトリアゾール系紫外線吸収基を分子骨格に含む透光性樹脂において、ベンゾトリアゾール系紫外線吸収基の含有量は、透光性樹脂の樹脂固形分に対して０．５〜６０質量％の範囲であることが好ましい。０．５質量％未満であると、紫外線吸収能を十分に得ることができなくなり、また６０質量％を超えると、紫外線吸収剤が塗膜の表面に析出してしまうおそれがある。
【００４２】
また紫外線吸収剤は、上記のようにベンゾトリアゾール系化合物とヒドロキシフェニルトリアジン系化合物とから選択されるものであって、このうち一種又は二種以上を用いることができるが、この基層用の塗料組成物において紫外線吸収剤の含有量は、透光性樹脂の固形分量に対して５０〜４００質量％の範囲であることが好ましい。５０質量％未満であると、紫外線吸収能が十分でなくなり、また４００質量％を超えると、製膜性が悪くなるおそれがある。
【００４３】
さらに、必要に応じて基層用の塗料組成物やコート用の塗料組成物に含有される有機溶剤の含有量は適宜調整されるものであるが、好ましくは有機溶剤を除く塗料組成物全量に対して２０〜１００質量％の範囲とすることが好ましい。
【００４４】
また、好ましい他の実施形態においては、基層用の塗料組成物は、透光性樹脂と、より好ましくはベンゾトリアゾール系紫外線吸収基を分子骨格に含む透光性樹脂と、クロル基を有するベンゾトリアゾール系化合物及びトリスレゾルシノールトリアジン系化合物から選ばれる少なくとも１種の紫外線吸収剤とを含有するものであり、コート層用の塗料組成物は、透光性樹脂、より好ましくはベンゾトリアゾール系紫外線吸収基を分子骨格に含む透光性樹脂を含有するものである。
【００４５】
本実施形態において、クロル基を有するベンゾトリアゾール系化合物やトリスレゾルシノールトリアジン系化合物は、紫外線領域の広い波長領域において高い吸収能を有するものであり、このような紫外線吸収剤が、塗膜１ｃｍ３に対して０．０５〜１０．００ｇの範囲で含有されることから、塗膜は３００〜３８０ｎｍの波長域において高い紫外線吸収能を有すると共に、３７０〜４０５ｎｍの長波長の紫外線についても十分な吸収能を有することとなるものである。この紫外線吸収剤の含有量が０．０５ｇに満たないと３００〜４０５ｎｍの波長域における紫外線光の吸収性が十分でなく、また１０．００ｇを超えると黄味が発生したり、紫外線吸収剤が表面に析出してしまったりするおそれがある。
【００４６】
またこの塗料組成物にて形成される塗膜中に含有されるクロル基を有するベンゾトリアゾール系化合物とトリスレゾルシノールトリアジン系化合物は、４０５〜４５０ｎｍの波長域の光の吸収性が低く、このためこの塗膜を透過する光には黄味が発生しないものである。またこれらの紫外線吸収剤と樹脂との相溶性が良く、紫外線吸収剤の分解や塗膜からの抜けが発生しにくいことから耐久性・耐光性に優れると共にブリードアウトが抑制される。
【００４７】
また、上記の透光性樹脂は、ベンゾトリアゾール系紫外線吸収基を骨格に含むものであっても良く、またこれを骨格に含まないものであっても良い。ベンゾトリアゾール系紫外線吸収基を骨格に含むものを用いる場合には、塗膜の３７０〜４０５ｎｍの波長域における紫外線吸収能が更に向上することが期待される。
【００４８】
また、必要に応じて含有される有機溶剤の含有量は適宜調整されるものであるが、好ましくは有機溶剤を除く塗料組成物全量に対して２０〜１００質量％の範囲となるようにするものである。
【００４９】
上記各実施形態における基層用の塗料組成物やコート層用の塗料組成物には、イソシアネートを含有させることができる。このようにイソシアネートを含有させることにより、塗料組成物の長期保存性や取扱性が向上するものである。
【００５０】
イソシアネートとしては特に限定されるものではないが、エチルイソシアネート、トリレンジイソシアネート、フェニルイソシアネート、２，４−トリレンジイソシアネート、ヘキサメチレンジイソシアネート、水素添加ヘキサメチレンジイソシアネート、オクタデシルイソシアネート、１，５−ナフタレンジイソシアネートジメチルジイソシアネート等や、その誘導体、変性品、及びイソシアネートの分岐密度を多くしたポリイソシアネートなどを挙げることができる。
【００５１】
またイソシアネートとしては、ブロックドイソシアネートを用いることもできる。ブロックドイソシアネートは、４，４’−ジフェニルメタンジイソシアネート、トリレン２，４−ジイソシアネート、ポリメチレンポリフェニルジイソシアネート、ヘキサメチレンジイソシアネート、ポリメリックイソシアネート等のイソシアネート化合物に、フェノール類、第３級アルコール類、第２級アルコール類等のブロック化剤を反応させてポリイソシアネート化合物のイソシアネート基をブロック化したものである。
【００５２】
ここで、イソシアネートの含有量は適宜調整されるものであるが、塗料組成物中における（水酸基の数）：（イソシアネート基の数）の比率が１：０．５〜１：１．５の範囲となるように含有させることが好ましく、この範囲に満たないと透光性樹脂の硬化が不充分となって十分な耐久性が得られなくなるおそれがあり、またこの範囲を超える場合も、耐久性が不充分となるおそれがある。
【００５３】
また、上記各実施形態における基層用の塗料組成物やコート層用の塗料組成物には、酸化亜鉛、酸化セリウム、酸化チタン及び酸化鉄から選択される少なくとも一種の無機微粒子を含有させることもできる。これらの無機微粒子は使用する種類及び含有量を調整することで塗膜に適宜の色を付与することができるものであり、且つこの無機微粒子は紫外線吸収能を有し、塗膜の紫外線吸収能を向上することができるものである。このとき、酸化亜鉛、酸化セリウム、酸化チタンを含有させると、特に３００〜３８０ｎｍの波長域における紫外線吸収能を向上することができ、また酸化鉄を含有させた場合には特に３７０〜４０５ｎｍの波長域における紫外線吸収能を向上することができる。
【００５４】
この無機微粒子の含有量は適宜調整されるが、塗膜１ｃｍ３当り０．００５〜０．５ｇ／ｃｍ３の範囲であることが好ましい。０．００５ｇ／ｃｍ３未満であると、塗膜に色を付ける機能が不十分になるため可視光が透過しすぎる問題があり、また０．５ｇ／ｃｍ３を超えると可視光が透過しにくくなり、所望の光学特性を得ることができなくなる。
【００５５】
また、上記各実施形態における基層用の塗料組成物やコート層用の塗料組成物には、シランカップリング剤を含有させるようにしても良い。この場合、基材表面に塗料組成物を塗布して塗膜を形成する際に、基材と塗膜との間の密着性を向上することができ、特にガラス基材上に塗膜を形成する際の密着性を大きく向上することができる。また塗膜の耐アルカリ性、耐煮沸性等を向上し、塗膜の耐久性を更に向上することが可能となる。シランカップリング剤としては適宜のものを用いることができるが、３官能シリコンアルコキシドを用いることが好ましく、例えばγ−ウレイドプロピルトリエトキシシラン、γ−アミノプロピルトリエトキシシラン、γ−グリシドキシプロピルトリエトキシシラン、ビニルトリエトキシシラン、γ−メタクリロキシプロピルトリエトキシシラン、Ｎ−β（アミノエチル）γ−アミノプロピルトリエトキシシラン、γ−クロロプロピルトリメトキシシラン、γ−メルカプトプロピルトリメトキシシラン等を挙げることができる。
【００５６】
このシランカップリング剤の含有量は適宜調整されるが、特に透光性樹脂の固形分に対する含有量が０．５〜２０質量％の範囲となるようにすることが好ましく、この範囲に満たない場合には耐アルカリ性、耐煮沸性の向上が十分に得られず、またこの範囲を超えると塗膜の艶がなくなるなどの外観不良が発生するおそれがある。
【００５７】
また、基層用の塗料組成物やコート層用の塗料組成物には、上記のような成分のほかに、必要に応じて顔料やその他の添加剤を含有させることもでき、例えばシリカ粉、セラミック粉、金属粉、有機色素、無機顔料、蛍光色素、光安定剤、酸化防止剤、チクソトロピー剤、レベリング剤、消泡剤、ハジキ防止剤等を含有させることができる。
【００５８】
基層用の塗料組成物やコート層用の塗料組成物は、上記のような成分を配合し、攪拌混合することにより得ることができる。この場合、例えば基層用の塗料組成物の場合、まず透光性樹脂に必要に応じてブロックドイソシアネートや無機微粒子を加えたものに、紫外線吸収剤を加えながら攪拌混合して第一剤を調製し、一方、有機溶媒に必要に応じてシランカップリング剤を配合したものを攪拌混合して第二剤を調製し、この第一剤と第二剤を配合して攪拌混合することにより塗料組成物を得ることができる。
【００５９】
本発明に係る塗膜付き基材は、図１に示すように、基層用の塗料組成物を基材の表面に塗布・硬化して基層１を形成し、さらにコート層用の塗料組成物を基層１の表面に塗布・硬化してコート層２を形成することによって、基層１とコート層２からなる塗膜３を基材４の表面に積層して作製されるものである。ここで、基層用の塗料組成物の硬化とは、基層用の塗料組成物を基材に塗布して、室温（２０℃）〜２００℃、より好ましくは５０℃〜２００℃の間の温度で硬化させることをいうものであり、コート層用の塗料組成物の硬化とは、基層用の塗料組成物を基層付きの基材に塗布して、室温（２０℃）〜２００℃、より好ましくは５０℃〜２００℃の間の温度で硬化させることをいうものである。
【００６０】
基材としては適宜のものを用いることができるが、通常は透光性を有するものが用いられる。また反射部材等を形成する場合には不透明な基材が用いられる。
【００６１】
例えば基材として照明器具の光源（ランプ）をカバーするガラス製や樹脂製のランプカバー（照明器具用カバー）などの透光部材を適用し、このランプカバーに対して着色やコーティングを行うために、上記の塗料組成物にて塗膜を形成することができる。この場合、光源から透光部材を透過して照射される光は、塗料組成物にて形成された塗膜を透過することから、３００〜４０５ｎｍの範囲の紫外線光が殆どカットされると共に、可視光は透過することとなり、このため紫外線により虫が誘引されることを防止することができるものである。またこの塗膜には黄味が発生しにくく、また紫外線吸収剤のブリードアウトも発生しにくく、更に高い耐久性や耐候性を備えるものである。
【００６２】
本発明に係る塗膜付き基材の塗膜は、上記のように基層とコート層の２層構造となっており、塗膜を形成する場合の膜厚は基層においては２〜５０μｍの範囲が必要である。２μｍ未満であると所望の紫外線吸収能がでず、５０μｍをこえると製膜性が悪くなる問題点がある。またコート層の膜厚は５〜７０μｍの範囲が必要であり、５μｍ未満であれば基層に配合されている紫外線吸収剤の塗膜表面への析出を防止したり、紫外線吸収剤の塗膜からの抜けを防止したりするのに不充分であり、７０μｍをこえると製膜性が悪くなり、生産性が悪くなる問題点がある。
【００６３】
また、基材としては、上記のようなランプカバーに限らないものであり、例えば外壁、タイル等；看板、指示板、ステッカー、窓ガラス、ディスプレイ等の各種ガラス板や樹脂板；金属板；各種ガラスもしくは樹脂フィルター、紫外線カットフィルター等；時計、ケース、ビーズ等のガラス製又は樹脂製の小物などを基材とし、これらのものに表面保護用コーティングを行ったり着色を行ったりするために、上記のような塗料組成物にて塗膜を形成することができる。
【００６４】
また、本発明に係る照明器具は、上記のような塗料組成物が塗布された塗膜付き基材で作製された透光部材を備えるものである。
【００６５】
照明器具の透光部材としては、シーリングライトや街路灯、エクステリア照明器具等における光源（ランプ）の周りを覆う、透明性樹脂や透明ガラス等で形成されるグローブ、フィルタ等のようなカバー（ランプカバー）を挙げることができる。また光源として直管状の蛍光灯を備える蛍光灯ランプの下面を覆うカバー、フィルター等を挙げることもできる。
【００６６】
このような照明器具の透光部材に上記のような塗料組成物にて塗膜を形成すると、光源から発せられる光は透光部材を通過する際に塗料組成物の塗膜を通過し、これにより３００〜４０５ｎｍの範囲の紫外線がカットされて、虫が誘引されることを防止することができるものである。
【００６７】
また、照明器具の透光部材としては、蛍光灯におけるガラス管や、水銀灯、メタルハライドランプ、電球等におけるガラス球などといった、光源（ランプ）の外郭を構成する透光部材もあり、このような透光部材に、上記のような塗料組成物の塗膜を形成するようにしても良い。このようにすると、光源から発せられる光は光源の外郭を通過する際に上記のような塗料組成物の塗膜を通過することで、３００〜４０５ｎｍの範囲の紫外線がカットされて、虫が誘引されることを防止することができるものである。このとき、光源の全体をカバーで覆わなくても光源から発せられる光の紫外線がカットされることから、光源が外部に露出するように照明器具を形成しても、虫の誘引を抑制することが可能となるものである。
【００６８】
また、照明器具の反射部材に、上記の塗料組成物を塗布することも好ましい。すなわち、天井面に設置される蛍光灯ランプ等の照明器具における、蛍光灯等の光源の上面側を覆う反射板や、あるいは間接照明装置等における反射板などといった反射部材の表面に、塗料組成物を塗布するものである。このようにすると、光源から発せられた光が反射部材を反射する際に、３００〜４０５ｎｍの紫外線が塗料組成物の塗膜により吸収されることとなり、これにより、虫の誘引を抑制することが可能となるものである。
【実施例】
【００６９】
次に、本発明を実施例によって具体的に説明する。
【００７０】
（実施例１〜６及び比較例１〜３、参考例１〜２）
表１〜表４に記載の透光性樹脂、紫外線吸収剤、イソシアネートを３００ｒｐｍで３０ｍｉｎ間撹拌することにより、基層用の第１剤を調整した。
【００７１】
また表１〜表４記載の透光性樹脂、イソシアネートを３００ｒｐｍで３０ｍｉｎ間撹拌することにより、コート層用の第１剤を調整した。
【００７２】
さらに、キシレンを４５質量部、ｎ−ブタノールを５０質量部、γ−ウレイドプロピルトリエトキシシランを５質量部配合し、これを５００ｒｐｍで５分間撹拌して、基層用及びコート層用の第２剤を調製した。
【００７３】
そして、基層用の第１剤と第２剤とを２：１の質量比率で混合し、これをスクリュー攪拌機にて５００ｒｐｍで１０分間撹拌して、表１〜４に示す組成を有する基層用の塗料組成物を調製し、同様に、コート層用の第１剤と第２剤とを１：１の質量比率で混合し、これをスクリュー攪拌機にて５００ｒｐｍで１０分間撹拌して、表１〜４に示す組成を有するコート層用の塗料組成物を調製した。
【００７４】
尚、表１〜４中の「ＵＶ−６０１０」は日本触媒社製のベンゾトリアゾール系紫外線吸収基を骨格に含む透光性樹脂であり、「Ｓ−２８１８」は日本触媒社製の透光性樹脂であり、「チヌビン１０９」はチバ・スペシャリティ・ケミカルズ社製のクロル基含有ベンゾトリアゾール系化合物（オクチル−３−［３−ｔ−ブチル−４−ヒドロキシ５−（５−クロロ−２Ｈ−ベンゾトリアゾール−２−イル）フェニル］プロピオネート）であり、「ＣＧＬ７７７」はチバ・スペシャリティ・ケミカルズ社製のイソオクチル置換トリスレゾルシノールトリアジンであり、「ＢＬ３１７５」は住化バイエルウレタン社製のブロックドイソシアネートである。
【００７５】
（透過率試験）
上記のように調製された基層用の塗料組成物を平板ガラスにスプレー塗布し、送風定温乾燥機内で１８０℃で３０分間熱処理を施して基層を形成し、室温まで冷却した後、コート層用の塗料組成物を基層付きの平板ガラスにスプレー塗布し、送風定温乾燥機内で１８０℃で３０分間熱処理してコート層を形成することによって、評価用サンプルとしての塗膜付き基材を得た。
【００７６】
そして、実施例１〜５及び比較例１〜２、参考例１〜２の評価用サンプルについて、３００〜８００ｎｍの波長域での透過率スペクトルを、ＵＶ−ＶＩＳ分光光度計（島津製作所社製「ＵＶ３１００−ＰＣ」）を用いて測定した。その結果を図２〜９に示す。また、実施例１〜６及び比較例１〜３、参考例１〜２の評価用サンプルについて、３８０ｎｍ及び４０５ｎｍにおける評価用サンプルの透過率を、表１〜４に示す。
【００７７】
（誘虫性評価）
松下電器産業株式会社製の１３Ｗコンパクト型蛍光灯の周りを、厚み２ｍｍの透明ガラス製のグローブで覆うようにしたものについて、グローブに各実施例及び各比較例における基層用の塗料組成物とコート層用の塗料組成物を上記と同様にしてスプレー塗布して、送風定温乾燥機内で１８０℃で３０分間熱処理を施すことで、塗膜を形成した。またこの照明器具に、表面に粘着剤を塗布した５０×３００ｍｍの粘着トラップを取り付けた。
【００７８】
このように形成された照明器具を、１０ｍ四方の部屋の中に配置すると共に、この部屋の中に、ハエ、コナガの二種類の虫をそれぞれ入れ、光源を発光させて１時間放置した。そして、粘着トラップに捕集された虫の数を数え、比較例１における捕集された虫の数を１００として、これを基準にして評価を行った。
【００７９】
（耐久性評価）
耐熱性試験Ａ：透過率試験の場合と同様に形成した評価用サンプルを、恒温槽内で１０５℃の条件で１ヶ月間放置した後、水を含んだ布で数回拭いた後の外観の変化を、目視で観察した。
【００８０】
耐候性試験Ｂ：透過率試験の場合と同様に形成した評価用サンプルを、水銀灯（松下電器産業株式会社製、４００Ｗ水銀灯）から１５ｃｍの位置に配置して、この状態で水銀灯を発光させ、１ヶ月後及び３ヶ月後における外観の変化を、目視にて観察した。
【００８１】
耐煮沸性試験Ｃ：透過率試験の場合と同様に形成した評価用サンプルを、沸騰水中に２時間浸漬した後の外観の変化を、目視にて観察した。
【００８２】
以上の試験Ａ〜Ｃについて、下記の基準で評価を行なった。
◎…外観視変化無し
○…外観に若干の変化有り
×…外観に著しい変化有り（剥離、極端な傷、変色、表面へのブリードアウトの発生等）
（タック性評価）
上記の透過率試験評価用サンプルの膜に指紋をつけ、布で拭き取った際に指紋跡が残るか否かを目視確認し、下記の基準で評価を行なった。
○…布で拭き取った際に指紋が残らない
×…布で拭き取っても指紋跡が残る
尚、各表における塗膜１ｃｍ３当りの紫外線吸収剤量は、次のようにして算出された値である。まず、上記の透過率試験評価用サンプルを作製する際に、平板ガラス基材の質量、塗膜付きガラス基材の質量を電子天秤を用いて測定し、その質量差をとることによって塗膜の質量を算出する。次に、塗膜の膜厚を触針式膜厚計で測定し、ガラス基材の面積と膜厚から塗膜の体積を算出し、塗膜の重量と体積から塗膜の密度を算出する。一方、基層用の塗料組成物の配合と塗布量から、熱処理後に塗膜付きガラス基材の基層に固形分として残る透光性樹脂、紫外線吸収剤、イソシアネートの質量を算出し、またコート層用の塗料組成物の配合と塗布量から、熱処理後に塗膜付きガラス基材のコート層に固形分として残る透光性樹脂、イソシアネートの質量を算出し、塗膜中の紫外線吸収剤の質量を求める。そして、このようにして得られた、塗膜の密度、塗膜中の紫外線吸収剤の質量、塗膜の基層の固形分（透光性樹脂、紫外線吸収剤、イソシアネート）の質量、塗膜のコート層の固形分（透光性樹脂、イソシアネート）の質量から、次の式で塗膜１ｃｍ３当りの紫外線吸収剤量を算出することができる。
【００８３】
塗膜１ｃｍ３当りの紫外線吸収剤量（ｇ／ｃｍ３）＝塗膜の密度（ｇ／ｃｍ３）×塗膜中の紫外線吸収剤の質量（ｇ）／｛基層の固形分の質量（ｇ）＋コート層の固形分の質量（ｇ）｝
【００８４】
【表１】
2006335041.tif 000003
【００８５】
【表２】
2006335041.tif 000004
【００８６】
【表３】
2006335041.tif 000005
【００８７】
【表４】
2006335041.tif 000006
【００８８】
上記の結果から明らかなように、実施例１〜６、比較例１〜２では３００〜４０５ｎｍの波長領域において紫外線光が殆ど吸収されると共に、可視光の透過性が高いのに対して、比較例３〜５では３００〜４０５ｎｍの波長領域における紫外線光の吸収が十分ではなかった。
【００８９】
また実施例１〜６と比較例１〜２を比較すると、比較例１〜２はコート層が形成されていないため、基層の紫外線吸収剤を保護できず、基層の樹脂種によらず、コート層形成後も塗膜表面にベタツキが発生し、タック性が悪くなっている。
【００９０】
また、実施例１〜６と参考例１〜２を比較すると、参考例１〜２は実施例１〜６に比べて基層に配合される紫外線吸収剤量が極めて少なく、結果として３００〜４０５ｎｍの範囲における紫外光の吸収性が十分でないことがわかる。また比較例３のようにコート層のみを基材に設けても紫外光の吸収性能が殆どないことがわかる。
【００９１】
更に、各比較例に較べて、各実施例のものでは誘虫性が低く、且つ耐久性の高いもので
あることが確認された。
【００９２】
（実施例７〜８）
表５に記載の透光性樹脂、紫外線吸収剤、無機微粒子、イソシアネートを３００ｒｐｍで３０ｍｉｎ間撹拌することにより、基層用の第１剤を調整した。尚、表５中の「ＵＴＣＯ−５０１ホワイト」は大日本精化工業社製の酸化チタン・キシレン分散液である。
【００９３】
またコート層用の第１剤、基層用及びコート層用の第２剤は表５の組成で、上記と同様にして調製し、さらに上記と同様にして基層用の塗料組成物とコート層用の塗料組成物を調製した。
【００９４】
後は、上記と同様に透過率、誘虫性、耐久性、タック性を評価し、これらの結果を図１０、図１１及び表５に示す。
【００９５】
【表５】
2006335041.tif 000007
【００９６】
実施例７及び実施例８の結果にみられるように、無機微粒子の配合によって紫外線吸収が向上していることが確認される。
【図面の簡単な説明】
【００９７】
【図１】塗膜付き基材の断面図である。
【図２】実施例１における３００〜８００ｎｍの波長域での透過率スペクトルの測定結果を示すグラフである。
【図３】実施例２における３００〜８００ｎｍの波長域での透過率スペクトルの測定結果を示すグラフである。
【図４】実施例３における３００〜８００ｎｍの波長域での透過率スペクトルの測定結果を示すグラフである。
【図５】実施例４における３００〜８００ｎｍの波長域での透過率スペクトルの測定結果を示すグラフである。
【図６】実施例５における３００〜８００ｎｍの波長域での透過率スペクトルの測定結果を示すグラフである。
【図７】比較例１における３００〜８００ｎｍの波長域での透過率スペクトルの測定結果を示すグラフである。
【図８】比較例２における３００〜８００ｎｍの波長域での透過率スペクトルの測定結果を示すグラフである。
【図９】参考例１、２における３００〜８００ｎｍの波長域での透過率スペクトルの測定結果を示すグラフである。
【図１０】実施例７における３００〜８００ｎｍの波長域での透過率スペクトルの測定結果を示すグラフである。
【図１１】実施例８における３００〜８００ｎｍの波長域での透過率スペクトルの測定結果を示すグラフである。
【符号の説明】
【００９８】
１  基層
２  コート層
３  塗膜
４  基材
【図１】
2006335041.tif 000008
【図２】
2006335041.tif 000009
【図３】
2006335041.tif 000010
【図４】
2006335041.tif 000011
【図５】
2006335041.tif 000012
【図６】
2006335041.tif 000013
【図７】
2006335041.tif 000014
【図８】
2006335041.tif 000015
【図９】
2006335041.tif 000016
【図１０】
2006335041.tif 000017
【図１１】
2006335041.tif 000018